СПОСОБ СОЕДИНЕНИЯ МЕТАЛЛИЧЕСКИХ ДЕТАЛЕЙ

1. Способ соединения первой металлической детали (11) со второй металлической деталью (12), при этом металлические детали (11, 12) имеют температуру солидуса выше 1100°С, включающий в себя этапы, на которых:
наносят (201) подавляющий плавление состав (14) на поверхность (15) первой металлической детали (11), при этом подавляющий плавление состав (14) содержит:
подавляющий плавление компонент, который содержит по меньшей мере 25 мас.% бора и кремния для снижения температуры плавления первой металлической детали (11), и,
необязательно, связующий компонент для облегчения нанесения (201) подавляющего плавление состава (14) на поверхность (15);
приводят (202) вторую металлическую деталь (12) в контакт с подавляющим плавление составом (14) в точке контакта (16) на упомянутой поверхности (15);
нагревают (203) первую и вторую металлические детали (11, 12) до температуры выше 1100°С, при этом упомянутая поверхность (15) первой металлической детали (11) плавится так, что плавится поверхностный слой (21) первой металлической детали (11) и вместе с подавляющим плавление компонентом образует расплавленный металлический слой (210), который находится в контакте со второй металлической деталью (12) в точке контакта (16); и
обеспечивают (204) затвердевание слоя (210) расплавленного металла с получением соединения (25) в точке контакта (16).
2. Способ по п. 1, в котором источником бора служит любое из элементарного бора, бора из соединения бора, выбранного по меньшей мере из любого из следующих соединений: карбид бора, борид кремния, борид никеля и борид железа.
3. Способ по п. 1 или 2, в котором источником кремния служит любое из элементарного кремния, кремния из соединения кремния, выбранного по меньшей мере из любого из следующих соединений: карбид кремния, борид кремния и ферросилиций.
4. Способ по п. 1, в котором подавляющий плавление компонент включает по меньшей мере 40 мас.% бора и кремния.
5. Способ по п. 1, в котором подавляющий плавление компонент включает по меньшей мере 85 мас.% бора и кремния.
6. Способ по п. 1, в котором бор составляет по меньшей мере 10 мас.% содержания бора и кремния в подавляющем плавление соединении.
7. Способ по п. 1, в котором кремний составляет по меньшей мере 55 мас.% содержания бора и кремния в подавляющем плавление соединении.
8. Способ по п. 1, в котором подавляющий плавление компонент включает менее 50 мас.% металлических элементов.
9. Способ по п. 1, в котором подавляющий плавление компонент включает менее 10 мас.% металлических элементов.
2
10. Способ по п. 1, в котором толщина первой металлической детали составляет 0,3-0,6 мм, а нанесение (201) подавляющего плавление состава (14) содержит нанесение в среднем 0,02-0,12 мг бора и кремния на мм на поверхность (15) первой металлической детали (11).
2
11. Способ по п. 1, в котором толщина первой металлической детали составляет 0,6-1,0 мм, а нанесение (201) подавляющего плавление состава (14) содержит нанесение в среднем 0,02-1,0 мг бора и кремния на мм на поверхность (15) первой металлической детали (11).
12. Способ по п. 1, в котором поверхность (15) имеет площадь (А1) большую, чем площадь (А2), определяемая контактной точкой (16) на упомянутой поверхности (15), таким образом, что металл в расплавленном металлическом слое (21') течет к контактной точке (16) при формировании (204) соединения (25).
13. Способ по п. 12, в котором площадь (А1) поверхности (15) по меньшей мере в 10 раз больше площади (А2), определяемой контактной точкой (16).
14. Способ по п. 12 или 13, в котором площадь (А1) поверхности (15) по меньшей мере в 3 раза больше площади поперечного сечения (А3) соединения (25).
15. Способ по п. 1, в котором соединение (25) содержит по меньшей мере 50 мас.% металла, который до нагревания (203) являлся частью любой из первой металлической детали (11) и второй металлической детали (12).
16. Способ по п. 1, в котором любая из первой металлической детали (11) и второй металлической детали (12) имеет множество выступов (28, 29), которые проходят по направлению к другой металлической детали таким образом, что при приведении (202) второй металлической детали (12) в контакт с упомянутой поверхностью (15) на данной поверхности (15) формируется несколько контактных точек (16, 26).
17. Способ по п. 1, в котором первая металлическая деталь содержит >50 мас.% Fe, <13 мас.% Cr, <1 мас.% Mo, <1 мас.% Ni и <3 мас.% Mn.
18. Способ по п. 1, в котором первая металлическая деталь включает >90 мас.% Fe.
19. Способ по п. 1, в котором первая металлическая деталь включает >65 мас.% Fe и <13 мас.% Cr.
20. Способ по п. 1, в котором первая металлическая деталь включает >50 мас.% Fe, >15,5 мас.% Cr и >6 мас.% Ni.
21. Способ по п. 1, в котором первая металлическая деталь содержит >50 мас.% Fe, >15,5 мас.% Cr, 1-10 мас.% Mo и >8 мас.% Ni.
22. Способ по п. 1, в котором первая металлическая деталь включает >97 мас.% Ni.
23. Способ по п. 1, в котором первая металлическая деталь включает >10 мас.% Cr и >60 мас.% Ni.
24. Способ по п. 1, в котором первая металлическая деталь включает >15 мас.% Cr, >10 мас.% Mo и >50 мас.% Ni.
25. Способ по п. 1, в котором первая металлическая деталь включает >70 мас.% Co.
26. Способ по п. 1, в котором первая металлическая деталь включает >10 мас.% Fe, 0,1-30 мас.% Mo, 0,1-30 мас.% Ni и >50 мас.% Co.
27. Изделие, включающее первую металлическую деталь (11), которая соединена со второй металлической деталью (12) соединением (25), при этом температура солидуса металлических деталей (11, 12) составляет более 1100°С, а соединение (25) содержит по меньшей мере 50 мас.% металлических элементов, которые были привлечены с участка (А1), окружающего соединение и являвшегося частью любой из первой металлической детали (11) и второй металлической детали (12).
28. Изделие, содержащее первую металлическую деталь (11), которая соединена со второй металлической деталью (12) согласно способу по любому из пп. 1-27.
29. Подавляющий плавление состав для соединения первой металлической детали (11) со второй металлической деталью (12) согласно способу по любому из пп. 1-26, при этом подавляющий плавление состав содержит i) подавляющий плавление компонент, который содержит по меньшей мере 25 мас.% бора и кремния для снижения температуры плавления, и ii) необязательно, связующий компонент для облегчения нанесения (201) подавляющего плавление состава (14) на первую металлическую деталь (11).